(57)【要約】【課題】干渉縞を抑制するとともに、白化を抑制した加飾成形品を提供する。【解決手段】被転写物上に転写層を有する加飾成形品であって、前記転写層は一以上の層を有し、前記被転写物と前記転写層との界面の少なくとも一部に粒子を有し、前記転写層のうち前記被転写物と接する層に含まれる樹脂の屈折率をｎ１、前記粒子の屈折率をｎ２、前記被転写物に含まれる樹脂の屈折率をｎ３とした際に、下記（ｉ）又は（ii）の条件を満たす、加飾成形品。  ｎ１＜ｎ２＜ｎ３  （ｉ）  ｎ３＜ｎ２＜ｎ１  （ii）【選択図】図１
2018154023.tif 000002
【特許請求の範囲】
【請求項１】
被転写物上に転写層を有する加飾成形品であって、前記転写層は一以上の層を有し、前記被転写物と前記転写層との界面の少なくとも一部に粒子を有し、前記転写層のうち前記被転写物と接する層に含まれる樹脂の屈折率をｎ１、前記粒子の屈折率をｎ２、前記被転写物に含まれる樹脂の屈折率をｎ３とした際に、下記（ｉ）又は（ii）の条件を満たす、加飾成形品。
ｎ１＜ｎ２＜ｎ３  （ｉ）
ｎ３＜ｎ２＜ｎ１  （ii）
【請求項２】
前記条件（ｉ）を満たす場合、ｎ２／ｎ１が１．００超１．０３以下、かつｎ２／ｎ３が０．９７以上１．００未満であり、前記条件（ii）を満たす場合、ｎ２／ｎ１が０．９７以上１．００未満、かつｎ２／ｎ３が１．００超１．０３以下である、請求項１に記載の加飾成形品。
【請求項３】
前記転写層の厚みが１５μｍ以下である請求項１又は２に記載の加飾成形品。
【請求項４】
前記転写層が、前記被転写物とは反対側の面に、凹凸部を有する第１領域Ｘと、前記第１領域Ｘに隣接する第２領域Ｙとを有する、請求項１〜３の何れか１項に記載の加飾成形品。
【請求項５】
ＪＩＳ  Ｂ０６０１：１９９４に準じて測定される第１領域Ｘのカットオフ値０．８ｍｍでの算術平均粗さＲａ１と、ＪＩＳ  Ｂ０６０１：１９９４に準じて測定される第２領域Ｙのカットオフ値０．８ｍｍでの算術平均粗さＲａ２とが、Ｒａ１＞Ｒａ２の関係を満たす、請求項４に記載の加飾成形品。
【請求項６】
下記転写シートＡの転写層を被転写物に転写する工程と、下記転写シートＡの離型シートを剥離する工程とを含み、下記バインダー樹脂の屈折率をｎ１’、下記粒子の屈折率をｎ２’、前記被転写物に含まれる樹脂の屈折率をｎ３’とした際に、下記（ｉ’）又は（ii’）の条件を満たす、加飾成形品の製造方法。
ｎ１’＜ｎ２’＜ｎ３’  （ｉ’）
ｎ３’＜ｎ２’＜ｎ１’  （ii’）
＜転写シートＡ＞
離型シート上に転写層を有してなり、前記転写層は一以上の層を有し、前記転写層のうち前記離型シートから最も離れた層がバインダー樹脂及び粒子を含有する、転写シートＡ。
【発明の詳細な説明】
【技術分野】
【０００１】
本発明は、加飾成形品及び加飾成形品の製造方法に関する。
【背景技術】
【０００２】
従来、家庭用電化製品、自動車内装品、及び雑貨品等の分野において、被転写物表面に、文字や絵柄などの装飾を施すことにより、高い機能性や意匠性を発現させてきた。
【０００３】
被転写物表面を装飾する方法として、転写法がある。転写法とは、基材上に、剥離層、図柄層、接着層などからなる転写層を形成した転写シートを用い、加熱加圧して転写層を被転写物に密着させた後、基材を剥離して、被転写物表面に転写層のみを転写して装飾を行う方法である。
【０００４】
また、用途によっては、被転写物表面に、光沢調、マット調等の異なる風合を混在させた優れた意匠性が求められる場合がある。
例えば、特許文献１には、基体シート上に全面的にマット剤を含有する離型層と、部分的に活性エネルギー線硬化性樹脂を含有するマスク層と、転写層として剥離層と図柄層とが形成されたことを特徴とする部分マット転写シートが開示されている。
【先行技術文献】
【特許文献】
【０００５】
【特許文献１】特許５０９５５９８号公報
【発明の概要】
【発明が解決しようとする課題】
【０００６】
しかし、特許文献１の部分マット転写シートは、被転写物表面に転写層を転写して得られた加飾成形品に干渉縞が生じる場合があった。特に、非マット領域の干渉縞が目立つ傾向にあった。
【０００７】
また、干渉縞を抑制する手段として、被転写物及び／又は転写層に粒子を含有させて内部ヘイズを生じさせる手段が考えられる。しかし、被転写物及び／又は転写層に粒子を含有させた場合、加飾成形品の全面が白化し、高級感が損なわれる問題があった。
【０００８】
本発明は、このような実情に鑑みてなされたものであり、干渉縞を抑制するとともに、白化を抑制した加飾成形品、及び加飾成形品の製造方法を提供することを課題とする。
【課題を解決するための手段】
【０００９】
上記課題を解決すべく、本発明は、以下の［１］〜［２］を提供する。
［１］被転写物上に転写層を有する加飾成形品であって、前記転写層は一以上の層を有し、前記被転写物と前記転写層との界面の少なくとも一部に粒子を有し、前記転写層のうち前記被転写物と接する層に含まれる樹脂の屈折率をｎ１、前記粒子の屈折率をｎ２、前記被転写物に含まれる樹脂の屈折率をｎ３とした際に、下記（ｉ）又は（ii）の条件を満たす、加飾成形品。
ｎ１＜ｎ２＜ｎ３  （ｉ）
ｎ３＜ｎ２＜ｎ１  （ii）
［２］下記転写シートＡの転写層を被転写物に転写する工程と、下記転写シートＡの離型シートを剥離する工程とを含み、下記バインダー樹脂の屈折率をｎ１’、下記粒子の屈折率をｎ２’、前記被転写物に含まれる樹脂の屈折率をｎ３’とした際に、下記（ｉ’）又は（ii’）の条件を満たす、加飾成形品の製造方法。
ｎ１’＜ｎ２’＜ｎ３’  （ｉ’）
ｎ３’＜ｎ２’＜ｎ１’  （ii’）
＜転写シートＡ＞
離型シート上に転写層を有してなり、前記転写層は一以上の層を有し、前記転写層のうち前記離型シートから最も離れた層がバインダー樹脂及び粒子を含有する、転写シートＡ。
【発明の効果】
【００１０】
本発明によれば、干渉縞及び白化を抑制した加飾成形品を提供することができる。また、本発明によれば、干渉縞及び白化を抑制した加飾成形品を簡易に製造することができる。
【図面の簡単な説明】
【００１１】
【図１】本発明の加飾成形品の一実施形態を示す断面図である。
【図２】本発明の加飾成形品の製造に用いる転写シートＡの一実施形態を示す断面図である。
【発明を実施するための形態】
【００１２】
［加飾成形品］
本発明の加飾成形品は、被転写物上に転写層を有する加飾成形品であって、前記転写層は一以上の層を有し、前記被転写物と前記転写層との界面の少なくとも一部に粒子を有し、前記転写層のうち前記被転写物と接する層に含まれる樹脂の屈折率をｎ１、前記粒子の屈折率をｎ２、前記被転写物に含まれる樹脂の屈折率をｎ３とした際に、下記（ｉ）又は（ii）の条件を満たすものである。
ｎ１＜ｎ２＜ｎ３  （ｉ）
ｎ３＜ｎ２＜ｎ１  （ii）
【００１３】
以下、「転写層のうち被転写物と接する層に含まれる樹脂」のことを「樹脂１」、「被転写物に含まれる樹脂」のことを「樹脂３」と称する場合がある。
なお、本明細書において「ＡＡ〜ＢＢ」とは、「ＡＡ以上ＢＢ以下」のことをいう。以下、同様である。
【００１４】
図１は、本発明の加飾成形品１００の一実施形態を示す断面図である。
図１の加飾成形品１００は、被転写物１０上に転写層２０を有している。また、図１の加飾成形品１００は、転写層２０が保護層２１、アンカー層２２及び接着剤層２３の３つの層を有しており、被転写物１０と転写層２０との界面の一部に粒子２４を有している。また、図１の加飾成形品１００の転写層２０は、被転写物１０とは反対側の面に、凹凸部を有する第１領域Ｘと、第１領域Ｘに隣接する第２領域Ｙとを有している。
【００１５】
＜条件（ｉ）、条件（ii）＞
本発明の加飾成形品は、転写層のうち被転写物と接する層に含まれる樹脂の屈折率をｎ１、被転写物と転写層との界面の少なくとも一部に位置する粒子の屈折率をｎ２、被転写物に含まれる樹脂の屈折率をｎ３とした際に、下記（ｉ）又は（ii）の条件を満たすものである。
ｎ１＜ｎ２＜ｎ３  （ｉ）
ｎ３＜ｎ２＜ｎ１  （ii）
【００１６】
条件（ｉ）及び条件（ii）は、転写層のうち被転写物と接する層に含まれる樹脂（樹脂１）の屈折率ｎ１と、被転写物に含まれる樹脂（樹脂３）の屈折率ｎ３とが異なることを意味している。このように、樹脂１と樹脂３との屈折率が異なる場合、通常は、加飾成形品に干渉縞が生じてしまう。
しかし、本発明の加飾成形品は、被転写物と転写層との界面の少なくとも一部に粒子を有するように構成し、かつ、該粒子の屈折率ｎ２を、ｎ１超ｎ３未満あるいはｎ３超ｎ１未満とすることにより、該粒子と、樹脂１及び樹脂３との屈折率差に起因する内部ヘイズを生じさせ、干渉縞を抑制することを可能としている。なお、内部ヘイズが生じることにより、加飾成形品の欠陥を目立ちにくくすることができ、歩留まりを向上することもできる。
また、本発明の加飾成形品は、被転写物と転写層との界面に存在する粒子の屈折率ｎ２が、ｎ１超ｎ３未満あるいはｎ３超ｎ１未満であることから、樹脂１と樹脂３との屈折率差に起因する反射を抑制し、反射に伴う白化を抑制できる。
以上のように、本発明の加飾成形品は、条件（ｉ）及び条件（ii）を満たすことにより、干渉縞及び白化を抑制することを可能としている。
【００１７】
なお、内部拡散により干渉縞を抑制することのみを考慮すれば、粒子の屈折率を極端に低くするか、あるいは、粒子の屈折率を極端に高くする手段が有効である。具体的には、ｎ１、ｎ２及びｎ３を、「ｎ１＜ｎ３＜＜ｎ２」、「ｎ３＜ｎ１＜＜ｎ２」、「ｎ１＞ｎ３＞＞ｎ２」、「ｎ３＞ｎ１＞＞ｎ２」のような関係とする手段である。
しかし、粒子の屈折率を極端に低くしたり高くしたりする手段では、内部ヘイズが強くなり過ぎ、干渉縞は抑制できる一方で、加飾成形品の全面が白化し、高級感が損なわれてしまう。
【００１８】
条件（ｉ）を満たす場合、ｎ２／ｎ１が１．００超１．０３以下、かつｎ２／ｎ３が０．９７以上１．００未満であることが好ましく、ｎ２／ｎ１が１．０１以上１．０３以下、かつｎ２／ｎ３が０．９７以上０．９９以下であることがより好ましい。
また、条件（ii）を満たす場合、ｎ２／ｎ１が０．９７以上１．００未満、かつｎ２／ｎ３が１．００超１．０３以下であることが好ましく、ｎ２／ｎ１が０．９７以上０．９９以下、かつｎ２／ｎ３が１．０１以上．０３以下であることがより好ましい。
条件（ｉ）又は条件（ii）に関して、上記好適な条件を満たすことにより、干渉縞及び白化の抑制のバランスをより良好にすることができる。
【００１９】
転写層のうち被転写物と接する層に複数の樹脂が混在している場合、混合樹脂の屈折率を樹脂１の屈折率ｎ１とする。また、被転写物に複数の樹脂が混在している場合、混合樹脂の屈折率を樹脂３の屈折率ｎ３とする。
なお、本発明において、屈折率は波長５８９ｎｍの光によるものとする。
【００２０】
＜被転写物＞
被転写物としては、樹脂を主成分とした成形体が挙げられる。
なお、被転写物は、あらかじめ成形体の形状に成形されたものを用いてもよいし、樹脂を型に流し込むなどして成形時に成形体の形状としてもよい。
【００２１】
被転写物を構成する樹脂は、成形性の観点から、熱可塑性樹脂及び熱硬化性樹脂が好ましく、熱可塑性樹脂がより好ましい。
熱可塑性樹脂としては、ポリスチレン系樹脂、ポリオレフィン系樹脂、ＡＢＳ樹脂（耐熱ＡＢＳ樹脂を含む）、ＡＳ樹脂、ＡＮ樹脂、ポリフェニレンオキサイド系樹脂、ポリカーボネート系樹脂、ポリアセタール系樹脂、アクリル系樹脂、ポリエチレンテレフタレート系樹脂、ポリブチレンテフタレート系樹脂、ポリスルホン系樹脂、およびポリフェニレンサルファイド系樹脂等が挙げられる。
【００２２】
被転写物中には、紫外線吸収剤、光安定剤及び酸化防止剤等の汎用の添加剤が含まれていてもよい。
【００２３】
被転写物の転写層側の面、あるいは被転写物の転写層とは反対側の面には、印刷層を有していてもよい。
印刷層のパターンは任意であり、例えば、木目、石目、布目、砂目、円、四角形、多角形、幾何学模様、文字、ベタ印刷等が挙げられる。
印刷層は、ポリビニル系樹脂、ポリエステル系樹脂、アクリル系樹脂、ポリビニルアセタール系樹脂、セルロース系樹脂等のバインダー樹脂と、顔料及び／又は染料とを含むことが好ましい。
印刷層の厚みは、意匠性の観点から０．５〜４０μｍが好ましく、１〜３０μｍがより好ましい。
【００２４】
＜粒子＞
本発明の加飾成形品は、被転写物と転写層との界面の少なくとも一部に粒子を有する。
粒子は、樹脂１及び樹脂２の屈折率との関係から、条件（ｉ）又は条件（ii）を満たすものを選択すればよく、有機粒子及び無機粒子から選ばれる１種以上を用いることができる。
【００２５】
有機粒子としては、ポリメチルメタクリレート、ポリアクリル−スチレン共重合体、メラミン樹脂、ポリカーボネート、ポリスチレン、ポリ塩化ビニル、ベンゾグアナミン−メラミン−ホルムアルデヒド縮合物、シリコーン、フッ素系樹脂及びポリエステル系樹脂等からなる粒子が挙げられる。
無機粒子としては、シリカ、アルミナ、アンチモン、ジルコニア及びチタニア等からなる粒子が挙げられる。
粒子の形状は、球形でも不定形でもよいが、内部ヘイズ（内部拡散）を強くする観点からは不定形が好ましい。
【００２６】
粒子の平均粒子径は、０．０５〜８．０μｍが好ましく、０．５〜５．０μｍがより好ましい。
本明細書において、平均粒子径は、溶液中に分散した粒子を動的光散乱方法で測定し、粒子径分布を体積累積分布で表したときの５０％粒子径（ｄ５０：メジアン径）である。５０％粒子径は、例えば、Ｍｉｃｒｏｔｒａｃ粒度分析計（日機装株式会社製）を用いて測定することができる。
【００２７】
粒子は、例えば、（ａ）被転写物に予め粒子を配合すること、及び／又は、（ｂ）転写層のうち被転写物と接する層に予め粒子を配合すること、により、被転写物と転写層との界面の少なくとも一部に存在させることができる。前述した態様の中では、被転写物と転写層との界面の少なくとも一部に粒子を存在させやすく、粒子の使用量を抑制しやすい（ｂ）の態様が好ましい。
なお、（ｂ）の態様の場合、転写層のうち被転写物と接する層の厚みＴと、粒子の平均粒子径Ｄとが、１．０＜Ｄ／Ｔの関係を満たすことが好ましい。Ｄ／Ｔは１．１以上２．０以下であることがより好ましく、１．３以上１．７以下であることがさらに好ましい。
【００２８】
上記（ａ）及び／又は（ｂ）の態様の場合、粒子の含有量は、粒子を含む層の全固形分の０．１〜２０質量％であることが好ましく、０．５〜１５質量％であることがより好ましく、１〜１０質量％であることがさらに好ましい。
粒子の含有量を上記範囲とすることにより、干渉縞及び白化の抑制のバランスを良好にすることができる。
また、粒子の含有量を０．１質量％以上とすることにより、欠陥を目立ちにくくすることができるとともに、加飾成形品を液晶表示素子等の表示素子の前面に用いる場合、ギラツキを抑制しやすくできる。なお、「ギラツキ」とは、凹凸構造に起因して、映像光に微細な輝度のばらつきが見える現象のことをいう。また、粒子の含有量を２０質量％以下とすることにより、転写層が後述する第１領域Ｘ及び第２領域Ｙを有する場合、両領域が区別しにくくなることを抑制し、意匠性を良好にすることができる。
【００２９】
なお、本発明の効果を阻害しない範囲であれば、被転写物と転写層との界面に存在する粒子として、条件（ｉ）又は条件（ii）を満たさない粒子を含有してもよい。
【００３０】
＜転写層＞
転写層は一以上の層を有する。転写層を構成する層は特に制限されず、例えば、図１に示す、保護層２１、アンカー層２２及び接着剤層２３が挙げられる。
転写層は、例えば、後述する転写シートを用いて、被転写物上に転写される。
【００３１】
（保護層）
保護層は、例えば、加飾成形品の表面に位置し、摩耗や光、薬品等から加飾成形品を保護する役割を有する。
【００３２】
保護層は硬化性樹脂組成物の硬化物を主成分として含むことが好ましい。主成分とは、保護層を構成する全固形分の５０質量％以上を意味し、該割合は７０質量％以上であることが好ましく、８０質量％以上であることがより好ましく、９０質量％以上であることがよりさらに好ましい。
硬化性樹脂組成物の硬化物は、熱硬化性樹脂組成物の硬化物、電離放射線硬化性樹脂組成物の硬化物が挙げられ、これらの中でも電離放射線硬化性樹脂組成物の硬化物が好ましい。
また、保護層は熱可塑性樹脂を含有してもよいが、耐擦傷性を向上する観点から、その量は微量であることが好ましい。具体的には、保護層中の熱可塑性樹脂の含有量は５質量％未満であることが好ましく、１質量％未満であることがより好ましく、０．１質量％未満であることがさらに好ましく、０質量％であることがよりさらに好ましい。
【００３３】
熱硬化性樹脂組成物は、少なくとも熱硬化性樹脂を含む組成物であり、加熱により、硬化する樹脂組成物である。熱硬化性樹脂としては、アクリル樹脂、ウレタン樹脂、フェノール樹脂、尿素メラミン樹脂、エポキシ樹脂、不飽和ポリエステル樹脂、シリコーン樹脂等が挙げられる。熱硬化性樹脂組成物には、これら硬化性樹脂に、必要に応じて硬化剤が添加される。
【００３４】
電離放射線硬化性樹脂組成物は、電離放射線硬化性官能基を有する化合物（以下、「電離放射線硬化性化合物」ともいう）を含む組成物である。電離放射線硬化性官能基としては、（メタ）アクリロイル基、ビニル基、アリル基等のエチレン性不飽和結合基、及びエポキシ基、オキセタニル基等が挙げられる。
電離放射線硬化性樹脂としては、エチレン性不飽和結合基を有する化合物が好ましい。また、加飾成形品を製造する過程で保護層が傷つくことを抑制する観点からは、電離放射線硬化性樹脂としては、エチレン性不飽和結合基を２つ以上有する化合物がより好ましく、中でも、エチレン性不飽和結合基を２つ以上有する、多官能性（メタ）アクリレート系化合物が更に好ましい。多官能性（メタ）アクリレート系化合物としては、モノマー及びオリゴマーのいずれも用いることができる。
なお、電離放射線とは、電磁波又は荷電粒子線のうち、分子を重合あるいは架橋し得るエネルギー量子を有するものを意味し、通常、紫外線（ＵＶ）又は電子線（ＥＢ）が用いられるが、その他、Ｘ線、γ線などの電磁波、α線、イオン線などの荷電粒子線も使用可能である。
電離放射線硬化性樹脂が紫外線硬化性樹脂である場合には、電離放射線硬化性樹脂組成物中に光重合開始剤や光重合促進剤等の添加剤を含むことが好ましい。
【００３５】
硬化性樹脂組成物の硬化物は、保護層を形成する時点では半硬化の状態にしておき、被転写物に転写した後に、加熱、電離放射線の照射等により硬化性樹脂組成物の硬化を進行させ、完全硬化させてもよい。このようにすることにより、被転写物に対する転写シートの追従性が良好となるため、成形性を良好にすることができる。
保護層中には、有機粒子及び無機粒子等の粒子、紫外線吸収剤、光安定剤及び酸化防止剤等を含有していてもよい。
【００３６】
保護層の厚みは、０．５〜３０μｍであることが好ましく、１〜２０μｍであることがより好ましく、３〜１０μｍであることがさらに好ましい。
本明細書において、各層の厚みは、例えば、走査型透過電子顕微鏡（ＳＴＥＭ）を用いて撮影した断面の画像から２０箇所の厚みを測定し、２０箇所の値の平均値から算出できる。
【００３７】
（接着剤層）
接着剤層は、加飾成形品等の被転写物と、転写層との接着性を良好にして、転写作業を良好にする役割を有する。
なお、保護層と被転写物との接着性が良好な場合は、接着剤層を設けなくてもよい。
【００３８】
接着剤層は、被転写物の素材に適した感熱性又は感圧性の樹脂を使用することが好ましい。例えば、被転写物の材質がアクリル系樹脂の場合は、アクリル系樹脂を用いることが好ましい。また、被転写物の材質がポリフェニレンオキサイド・ポリスチレン系樹脂、ポリカーボネート系樹脂、スチレン系樹脂の場合は、これらの樹脂と親和性のあるアクリル系樹脂、ポリスチレン系樹脂、ポリアミド系樹脂などを使用することが好ましい。さらに、被転写物の材質がポリプロピレン樹脂の場合は、塩素化ポリオレフィン樹脂、塩素化エチレン−酢酸ビニル共重合体樹脂、環化ゴム、クマロンインデン樹脂を使用することが好ましい。
接着剤層には、紫外線吸収剤、赤外線吸収剤等の添加剤を配合してもよい。
接着剤層の厚みは、０．１〜１０μｍであることが好ましく、０．５〜５μｍであることがより好ましい。
【００３９】
（アンカー層）
アンカー層は、インモールド成形等の高温環境に置かれる場合において、耐熱性を向上させるために必要に応じて設けられる層である。アンカー層は、保護層と接着剤層との間に形成することが好ましい。
【００４０】
アンカー層は、硬化性樹脂組成物の硬化物を含むことが好ましい。
硬化性樹脂組成物としては、熱硬化性樹脂組成物、電離放射線硬化性樹脂組成物が挙げられる。
アンカー層の熱硬化性樹脂組成物、電離放射線硬化性樹脂組成物の実施の形態は、保護層の熱硬化性樹脂組成物、電離放射線硬化性樹脂組成物の実施の形態と同様である。
【００４１】
アンカー層の厚みは、０．１〜６μｍであることが好ましく、０．５〜５μｍであることがより好ましい。
【００４２】
（印刷層）
転写層は、さらに印刷層を有していてもよい。印刷層は、加飾成形品の意匠性を高める役割を有する。印刷層の厚み方向の位置、ないしは平面内の位置は任意である。
転写層の印刷層の具体的な実施形態は、被転写物の印刷層の実施形態と同様である。
【００４３】
転写層の厚みは１５μｍ以下であることが好ましく、１２μｍ以下であることがより好ましい。転写層の厚みを１５μｍ以下とすることにより、加飾成形品を液晶表示素子等の表示素子の前面に用いる場合、表示素子の解像度の低下を抑制できる。また、被転写物の保護の観点から、転写層の厚みは５μｍ以上であることが好ましく、７μｍ以上であることがより好ましい。
【００４４】
転写層は、光透過性を有することが好ましい。具体的には、転写層のＪＩＳ  Ｋ７３６１−１：１９９７の全光線透過率は８０％以上であることが好ましく、９０％以上であることがより好ましい。なお、転写層のうち印刷層を有する箇所は、光透過性を有さず隠蔽されていても構わない。
【００４５】
転写層は、被転写物とは反対側の面に、凹凸部を有する第１領域Ｘと、第１領域Ｘに隣接する第２領域Ｙとを有することが好ましい。
転写層が凹凸部を有する第１領域Ｘを備えることにより、加飾成形品の意匠性を向上したり、加飾成形品に部分的な防眩性を付与したりすることができる。
【００４６】
第１領域Ｘ及び第２領域Ｙの配置は任意である。例えば、加飾成形品１００の中心部に第１領域Ｘ、周辺部に第２領域Ｙを配置する構成（図１の構成）；加飾成形品１００の中心部に第２領域Ｙ、周辺部に第１領域Ｘを配置する構成；第１領域Ｘと第２領域Ｙとを並列して配置する構成；加飾成形品１００の中心付近に独立した複数の第１領域Ｘを配置し、該複数の第１領域Ｘの周囲に第２領域Ｙを配置する構成；加飾成形品１００の中心付近に独立した複数の第２領域Ｙを配置し、該複数の第２領域Ｙの周囲に第１領域Ｘを配置する構成；等が挙げられる。
【００４７】
第１領域Ｘ及び第２領域Ｙは、ＪＩＳ  Ｂ０６０１：１９９４に準じて測定される第１領域Ｘのカットオフ値０．８ｍｍでの算術平均粗さＲａ１と、ＪＩＳ  Ｂ０６０１：１９９４に準じて測定される第２領域Ｙのカットオフ値０．８ｍｍでの算術平均粗さＲａ２とが、Ｒａ１＞Ｒａ２の関係を満たすことが好ましい。
Ｒａ１＞Ｒａ２の関係を満たすことは、加飾成形品が、表面形状が異なる２つの領域を有することを意味している。このように加飾成形品が表面形状の異なる２つの領域を有することにより、意匠性を良好にすることができる。
本明細書において、Ｒａは２０箇所測定した際の平均値とする。なお、測定箇所は目視でゴミや傷などの異常点がない箇所とし、かつ、測定箇所が偏らないようにするものとする。
【００４８】
Ｒａ１−Ｒａ２は、０．０５〜１．００μｍであることが好ましく、０．０７〜０．８０μｍであることがより好ましく、０．１２〜０．３０μｍであることがさらに好ましい。
Ｒａ１−Ｒａ２を０．０５μｍ以上とすることにより、第１領域と第２領域とのコントラスト（例えば、防眩性や光沢度等のコントラスト）が明確となり、意匠性をより良好にすることができる。また、Ｒａ１−Ｒａ２を１．００μｍ以下とすることにより、第１領域と第２領域とのコントラストが強すぎることによる違和感を抑制しやすくできる。
なお、条件（ｉ）又は（ii）を満たさない場合において、Ｒａ１−Ｒａ２を０．０５μｍ以上とすると、第１領域に比べて第２領域の干渉縞が目立ってしまう場合がある。しかし、本発明では、条件（ｉ）又は（ii）を満たすため、Ｒａ１−Ｒａ２を０．０５μｍ以上としても、第２領域の干渉縞が目立つことを抑制できる。
【００４９】
Ｒａ１は、０．０６〜１．２０μｍであることが好ましい。Ｒａ１を前記範囲とすることにより、加飾成形品の意匠性、防眩性及び白化抑制のバランスを良好にしやすくできる。
Ｒａ１は、０．１０〜１．００μｍであることがより好ましく、０．１３〜０．５０μｍであることがさらに好ましく、０．１５〜０．３５μｍであることがよりさらに好ましい。
【００５０】
第２領域Ｙは、凹凸部を有さず略平滑であってもよいし、第１領域Ｘと同様に凹凸部を有していても良い。
Ｒａ２は、第１領域Ｘとのコントラストを明りょうにする観点から、０．１０μｍ未満であることが好ましく、０．０７μｍ以下であることがより好ましく、０．０５μｍ以下であることがさらに好ましい。
なお、条件（ｉ）又は（ii）を満たさない場合において、Ｒａ２を上記範囲とすると、第２領域の干渉縞が目立ちやすくなる。しかし、本発明では、条件（ｉ）又は（ii）を満たすため、Ｒａ２を上記範囲としても、第２領域の干渉縞が目立つことを抑制できる。
【００５１】
また、第１領域Ｘは、ＪＩＳ  Ｂ０６０１：１９９４に準じて測定される、第１領域Ｘのカットオフ値０．８ｍｍでの十点平均粗さＲｚ１が０．２５〜５．００μｍであることが好ましく、０．５０〜２．５０μｍであることがより好ましく、１．００〜２．００μｍであることがさらに好ましい。
Ｒｚ１を０．２５μｍ以上とすることにより、第１領域Ｘに傷等の欠陥が生じた場合に、該欠陥を目立ちにくくすることができ、歩留まりを向上できる。また、Ｒｚ１を５．００μｍ以下とすることにより、加飾成形品の意匠性の低下及びギラツキを抑制できる。
【００５２】
転写層の表面形状は、後述する転写シートの離型シートの表面形状で調整できる。
【００５３】
［加飾成形品の製造方法］
本発明の加飾成形品の製造方法は、下記転写シートＡの転写層を被転写物に転写する工程と、下記転写シートＡの離型シートを剥離する工程とを含み、下記バインダー樹脂の屈折率をｎ１’、下記粒子の屈折率をｎ２’、前記被転写物に含まれる樹脂の屈折率をｎ３’とした際に、下記（ｉ’）又は（ii’）の条件を満たす、加飾成形品の製造方法。
ｎ１’＜ｎ２’＜ｎ３’  （ｉ’）
ｎ３’＜ｎ２’＜ｎ１’  （ii’）
＜転写シートＡ＞
離型シート上に転写層を有してなり、前記転写層は一以上の層を有し、前記転写層のうち前記離型シートから最も離れた層がバインダー樹脂及び粒子を含有する、転写シートＡ。
【００５４】
転写シートＡの転写層の離型シートから最も離れた層は、被転写物と接する層になる。当該層に含まれるバインダー樹脂及び粒子の屈折率、並びに、被転写物の樹脂の屈折率が（ｉ’）又は（ii’）の条件を満たすことにより、加飾成形品の干渉縞及び白化を抑制することができる。
【００５５】
（ｉ’）又は（ii’）の条件を満たすためには、事前に各材料の屈折率を測定し、（ｉ’）又は（ii’）の条件を満たす材料の組み合わせを選定すればよい。
転写層のうち被転写物と接する層に複数の樹脂が混在している場合、混合樹脂の屈折率を屈折率ｎ１’とする。また、被転写物に複数の樹脂が混在している場合、混合樹脂の屈折率を屈折率ｎ３’とする。
なお、本発明の効果を阻害しない範囲であれば、被転写物と転写層との界面に存在する粒子として、（ｉ’）又は（ii’）の条件を満たさない粒子を含有してもよい。
【００５６】
条件（ｉ’）を満たす場合、ｎ２／ｎ１が１．００超１．０３以下、かつｎ２／ｎ３が０．９７以上１．００未満であることが好ましく、ｎ２／ｎ１が１．０１以上１．０３以下、かつｎ２／ｎ３が０．９７以上０．９９以下であることがより好ましい。
また、条件（ii’）を満たす場合、ｎ２／ｎ１が０．９７以上１．００未満、かつｎ２／ｎ３が１．００超１．０３以下であることが好ましく、ｎ２／ｎ１が０．９７以上０．９９以下、かつｎ２／ｎ３が１．０１以上．０３以下であることがより好ましい。
【００５７】
加飾成形品の製造方法には、公知の転写法を用いることができる。例えば、（ｉ）予め成形された被転写物に転写シートＡを貼着し、転写シートＡの転写層を転写した後、転写シートＡの離型シートを剥離する方法、（ｉｉ）平板状の被転写物に転写シートＡを貼着し、転写シートＡの転写層を転写した後、転写シートＡの離型シートを剥離し、その後、転写層が積層された被転写物を成形する方法、（ｉｉｉ）被転写物を射出成形する際に転写シートＡと一体化させ、その後、転写シートＡの離型シートを剥離する方法〔インモールド成形（射出成形同時転写加飾法）〕等が挙げられる。中でも、インモールド成形（射出成形同時転写加飾法）によれば、三次元曲面などの複雑な表面形状を有する樹脂成形体に加飾成形することができる。
【００５８】
インモールド成形による加飾成形品の製造方法の一実施態様としては、
（ｚ１）転写シートＡの転写層側をインモールド成形用金型の内側に向けて配置する工程と、
（ｚ２）インモールド成形用金型内に樹脂を射出注入する工程と、
（ｚ３）転写シートＡと、上記樹脂とを一体化させて、樹脂成形体（被転写物）の表面上に転写シートＡの転写層を転写する工程と、
（ｚ４）樹脂成形体（被転写物）を金型から取り出した後、転写シートＡの離型シートを剥離する工程と、を有するものが挙げられる。
【００５９】
＜被転写物＞
被転写物としては、樹脂成形体が挙げられる。樹脂成形体としては、射出成形可能な熱可塑性樹脂もしくは熱硬化性樹脂を用いることが好ましく、公知の様々な樹脂を用いることができる。
加飾成形品をインモールド成形により製造する場合には、熱可塑性樹脂を用いることが好ましい。このような熱可塑性樹脂としては、ポリスチレン系樹脂、ポリオレフィン系樹脂、ＡＢＳ樹脂（耐熱ＡＢＳ樹脂を含む）、ＡＳ樹脂、ＡＮ樹脂、ポリフェニレンオキサイド系樹脂、ポリカーボネート系樹脂、ポリアセタール系樹脂、アクリル系樹脂、ポリエチレンテレフタレート系樹脂、ポリブチレンテフタレート系樹脂、ポリスルホン系樹脂、およびポリフェニレンサルファイド系樹脂等が挙げられる。
【００６０】
（転写シートＡ）
図２は、本発明の加飾成形品の製造に用いる転写シートＡの一実施形態を示す断面図である。図２の転写シートＡは、離型シート３０上に転写層２０を有している。また、図２の離型シートは、支持体３１及び離型層３２から構成されている。また、図２の離型シートは、転写層と接する側の面に、凹凸部を有する第１領域Ｘ’と、第１領域Ｘに隣接する第２領域Ｙ’とを有している。また、図２の離型層は、部分凹凸層３２Ａ及び離型剤層３２Ｂから構成されている。また、図２の転写層２０は、保護層２１、アンカー層２２及び接着剤層２３を有しており、転写層２０のうち離型シート３０から最も離れた層（接着剤層２３）中に粒子２４を含有している。
【００６１】
（離型シート）
離型シートは、樹脂成形体等の被転写物に転写層を転写した後に剥離されるものである。
離型シート３０は、例えば、図２に示すように、支持体３１及び離型層３２から構成される。もちろん、離型シートは、支持体の単層もしくは離型層の単層でもよいし、支持体及び離型層以外の層を有する３層以上の構成であってもよいし、図２に示すように、２以上の層からなる離型層３２と、支持体３１との３層以上の構成であってもよい。
【００６２】
離型シートの支持体としては、ポリエチレン、ポリプロピレンなどのポリオレフィン系樹脂、ポリ塩化ビニル、ポリ塩化ビニリデン、ポリビニルアルコール、エチレン・酢酸ビニル共重合体、エチレン・ビニルアルコール共重合体などのビニル系樹脂、ポリエチレンテレフタレート、ポリエチレンナフタレート、ポリブチレンテレフタレートなどのポリエステル系樹脂、ポリ（メタ）アクリル酸メチル、ポリ（メタ）アクリル酸エチルなどのアクリル系樹脂、ポリスチレン等のスチレン系樹脂、ナイロン６又はナイロン６６などで代表されるポリアミド系樹脂などの樹脂からなるプラスチックフィルムが挙げられる。
これらのプラスチックフィルムの中では、耐熱性、寸法安定性に優れ、転写時の位置合わせの適性に優れる２軸延伸ポリエステルフィルムが好適である。
【００６３】
支持体の厚みは、成形性、形状追従性、取り扱いの観点から、１２〜１５０μｍであることが好ましく、２５〜１００μｍであることがより好ましい。
また、支持体の表面には、離型層との接着性を高めるために、コロナ放電処理、酸化処理等の物理的な処理や、アンカー剤又はプライマーと呼ばれる塗料の塗布を予め行ってもよい。
【００６４】
（第１領域Ｘ’及び第２領域Ｙ’）
加飾成形品の転写層の被転写物とは反対側の面に、凹凸部を有する第１領域Ｘと、第１領域Ｘに隣接する第２領域Ｙとを形成する場合、離型シートの転写層と接する側の面に、凹凸部を有する第１領域Ｘ’と、第１領域Ｘに隣接する第２領域Ｙ’とを形成すればよい。
離型シートの第１領域Ｘ’及び第２領域Ｙ’は、被転写物に転写層を転写して加飾成形品を得た後に、加飾成形品の転写層の表面に形成される第１領域Ｘ及び第２領域Ｙに対応するものとなる。
【００６５】
第１領域Ｘ’及び第２領域Ｙ’の配置は任意であり、その具体例は、加飾シートの第１領域Ｘ及び第２領域Ｙの配置で例示したものと同様のものが挙げられる。
また、第１領域Ｘ’及び第２領域Ｙ’の好適な表面形状（Ｒａ、Ｒｚ）は、加飾シートの第１領域Ｘ及び第２領域Ｙの好適な表面形状と同様である。
第１領域Ｘ’及び第２領域Ｙ’は、支持体を賦形するなどして支持体自体に形成することもできるが、支持体上に形成した離型層により第１領域Ｘ’及び第２領域Ｙ’を形成することが好ましい。
【００６６】
（離型層）
離型シートと、転写層との界面は、被転写物に密着した際に剥離可能に形成されている。
離型性を向上させるため、離型シートは、転写層と接する側の面に離型層を有することが好ましい。
離型層は、例えば、離型剤層の単層から形成できる。また、離型層により第１領域Ｘ’及び第２領域Ｙ’を形成する場合には、図２に示すように、離型層は、部分凹凸層と離型剤層の２層構造であることが好ましい。なお、部分凹凸層と転写層との離型性が十分に高い場合には、離型剤層を省略しても構わない。
【００６７】
離型剤層は主として樹脂から構成することが好ましい。
離型剤層の樹脂は、所定の被膜強度を有し、転写層との接着力が低い材料であれば特に限定されず、汎用の熱可塑性樹脂、熱硬化性樹脂組成物の硬化物、電離放射線硬化性樹脂組成物の硬化物等が挙げられる。具体的には、フッ素系樹脂、シリコーン系樹脂、アクリル系樹脂、ポリエステル系樹脂、ポリオレフィン系樹脂、ポリスチレン系樹脂、ポリウレタン系樹脂、セルロース系樹脂、塩化ビニル−酢酸ビニル系共重合体樹脂、硝化綿等が挙げられる。
これらの中でも、熱硬化性樹脂組成物の硬化物が好ましく、アクリルポリオール及びイソシアネートを含む熱硬化性樹脂組成物がより好ましい。
【００６８】
離型剤層は、離型性を向上させるために、合成ワックスや天然ワッス等のワックス類を含有してもよい。合成ワックスとしては、ポリエチレンワックスやポリプピレンワックス等のポリオレフィンワックスが好ましい。
【００６９】
離型剤層の厚みは、０．１〜５．０μｍであることが好ましく、０．３〜１．０μｍであることがより好ましい。
【００７０】
（部分凹凸層）
部分凹凸層は、熱可塑性樹脂、熱硬化性樹脂組成物の硬化物、電離放射線硬化性樹脂組成物の硬化物等の樹脂成分を主成分として含むことが好ましい。なお、主成分とは、部分凹凸層を構成する全固形分の５０質量％以上を意味し、該割合は７０質量％以上であることが好ましく、９０質量％以上であることがより好ましい。
上記の樹脂成分の中でも、強度に優れるとともに、瞬時に硬化するため正確かつ精密な形状を付与できる電離放射線硬化性樹脂組成物の硬化物が好適である。また、電離放射線硬化性樹脂組成物による効果を得やすくする観点から、部分凹凸層を構成する全樹脂成分のうち、電離放射線硬化性樹脂組成物の硬化物を７０質量％以上含むことが好ましく、９０質量％以上含むことがより好ましく、９５質量％以上含むことがさらに好ましく、１００質量％含むことがよりさらに好ましい。
【００７１】
部分凹凸層は、コーティングにより形成してもよいが、正確にかつ精密な形状を形成する観点から、第１領域Ｘ及び第２領域Ｙと相補的な形状を有する版を用いた印刷により形成することが好ましい。部分凹凸層がその他の領域を有する場合、該版は、さらに、その他の領域と相補的な形状を有することが好ましい。版を用いた部分凹凸層の形成方法の詳細は後述する。
【００７２】
部分凹凸層の形成に用いられる熱硬化性樹脂組成物、電離放射線硬化性樹脂組成物の実施の形態は、保護層の熱硬化性樹脂組成物、電離放射線硬化性樹脂組成物の実施の形態と同様である。
【００７３】
部分凹凸層の厚みは特に限定されないが、１〜１５μｍであることが好ましく、２〜１２μｍであることがより好ましい。
【００７４】
離型シートは、帯電防止層を有していてもよい。帯電防止層を有することにより、離型シートを剥離する際の剥離帯電を抑制でき、転写の作業性を向上できる。
【００７５】
帯電防止層は、電子伝導型帯電防止剤、イオン伝導型帯電防止剤等の帯電防止剤、及びバインダー樹脂を含むことが好ましい。
帯電防止層は、離型シートの転写層と接する側の面とは反対側の表面に形成されていることが好ましい。
帯電防止層は、表面抵抗率を１．０×１０−９Ω／□〜１．０×１０−１２Ω／□の範囲に調整することが好ましい。
なお、帯電防止剤を離型層等の他の層に含有させて帯電防止性を発揮させてもよい。
【００７６】
（離型シートの製造方法）
第１領域Ｘ’及び第２領域Ｙ’を有する離型シートは、例えば、以下の（Ａ１）〜（Ａ２）の工程により製造できる。
【００７７】
（Ａ１）支持体上に、電離放射線硬化性樹脂組成物を含む部分凹凸層形成用インキを塗布し、電離放射線硬化性樹脂組成物を含む層を形成する工程。
（Ａ２）第１領域Ｘ’及び第２領域Ｙ’と相補的な形状を有する版を用いて、未硬化の部分凹凸層を賦形すると同時に、電離放射線を照射して、賦形した部分凹凸層を硬化させる工程。
【００７８】
電離放射線硬化性樹脂組成物が溶剤を含む場合、（Ａ１）工程で溶剤を乾燥させることが好ましい。
離型シートが離型剤層を有する場合、（Ａ２）工程の後に、（Ａ３）部分凹凸層上に離型剤層を形成する工程、を行えばよい。
【００７９】
（Ａ２）工程で使用する版は、例えば、エッチング、サンドブラスト、切削及びレーザー加工、あるいはこれらの組み合わせなどによって、シリンダーの表面を所望の形状に彫刻することにより得ることができる。あるいは、レーザー彫刻、光造形等によって長尺の雄型の版（第１領域Ｘ’及び第２領域Ｙ’と同一の形状を有する版）を作製し、これを反転したものをシリンダーの表面に巻き付けることによって得ることができる。
（Ａ２）工程で使用する版の表面は、クロム等で硬質メッキ処理することが好ましい。
【００８０】
また、離型シートは、例えば、以下の（Ｂ１）〜（Ｂ２）工程によっても製造できる。
（Ｂ１）第１領域Ｘ’及び第２領域Ｙ’と相補的な形状を有する版に、部分凹凸層形成用インキを充填する工程。
（Ｂ２）版に充填した部分凹凸層形成用インキを支持体上に転写し、必要に応じて乾燥及び硬化して、部分凹凸層を形成する工程。
【００８１】
正確かつ精密な形状を形成する観点からは、上述した（Ａ１）〜（Ａ２）工程が好適である。
【００８２】
（転写層）
離型シート上には、転写層が形成される。
転写層は一以上の層を有し、転写層のうち離型シートから最も離れた層がバインダー樹脂及び粒子を含有するように構成する。
【００８３】
転写層２０は、例えば、図２に示すように、離型シート３０に近い側から順に、保護層２１、アンカー層２２及び接着剤層２３を有する。なお、転写層は、意匠性の観点から、図示しない印刷層を有していてもよい。
図２の場合、転写層のうち離型シートから最も離れた層は接着剤層２３であり、接着剤層２３中に粒子２４を有している。
【００８４】
転写層のうち離型シートから最も離れた層の厚みＴ’と、当該層に含まれる粒子の平均粒子径Ｄ’とは、１．０＜Ｄ’／Ｔ’の関係を満たすことが好ましい。Ｄ／Ｔは１．１以上２．０以下であることがより好ましく、１．３以上１．７以下であることがさらに好ましい。
【００８５】
転写層の厚みは１５μｍ以下であることが好ましく、１２μｍ以下であることがより好ましい。転写層の厚みを１５μｍ以下とすることにより、離型シートと転写層との界面に生じるひずみを抑制し、転写シートの保管時や転写時に離型シートから転写層が脱落することを抑制し、ハンドリング性を良好にできるとともに、被転写物に転写層を綺麗に転写できる。また、転写層の厚みを１５μｍ以下とすることにより、加飾成形品を液晶表示素子等の表示素子の前面に用いる場合、表示素子の解像度の低下を抑制できる。なお、転写層の厚みを増加するほど干渉縞は抑制される傾向にあるが、転写層の厚みを増加しすぎた場合、前述した問題（転写層の脱落、解像度の低下）が生じる可能性がある。本発明は、転写層の厚みを増加しなくても干渉縞を抑制できる点で有用である。
また、被転写物の保護の観点から、転写層の厚みは５μｍ以上であることが好ましく、７μｍ以上であることがより好ましい。
【００８６】
転写シートの転写層を構成する各層（例えば、保護層、アンカー層、接着剤層、印刷層）の実施の形態は、加飾成形品の転写層を構成する各層の実施の形態と同様である。
【実施例】
【００８７】
以下、実施例及び比較例を挙げて本発明を具体的に説明する。なお、本発明は、実施例に記載の形態に限定されるものではない。
【００８８】
１．評価、測定
実施例及び比較例で得られた加飾成形品について以下の評価、測定を行った。結果を表１に示す。
１−１．干渉縞
蛍光灯の照明下で、実施例及び比較例で得られた加飾成形品の干渉縞の程度を目視で観察した。加飾成形品の全面において、干渉縞が気にならなかったものを３点、干渉縞が若干気になったものを２点、干渉縞が非常に気になったものを１点として、２０人の被験者が評価を行い、平均点を算出し、下記基準でランクした。
＜評価基準＞
ＡＡ：平均点が２．７以上
Ａ：平均点が２．０以上２．７未満
Ｂ：平均点が１．５以上２．０未満
Ｃ：平均点が１．５未満
【００８９】
１−２．白化
蛍光灯の照明下で、実施例及び比較例で得られた加飾成形品の白化の程度を目視で観察した。加飾成形品の全面において、白化が気にならなかったものを３点、白化が若干気になったものを２点、白化が非常に気になったものを１点として、２０人の被験者が評価を行い、平均点を算出し、下記基準でランクした。
＜評価基準＞
ＡＡ：平均点が２．７以上
Ａ：平均点が２．０以上２．７未満
Ｂ：平均点が１．５以上２．０未満
Ｃ：平均点が１．５未満
【００９０】
１−３．解像性
実施例及び比較例で得られた加飾成形品を市販の液晶表示装置の前面に配置し、液晶表示装置に静止画を表示させた。画像がぼやけることなく解像性が良好なものを「Ａ」、画像がぼやけて解像性が不良なものを「Ｃ」とした。
【００９１】
１−４．ハンドリング性
実施例及び比較例の加飾成形品を量産し、下記の基準でハンドリング性を評価した。
Ａ：転写シートの保管時や転写時に離型シートから転写層が脱落せず、転写シートのハンドリング性が良好である。また、加飾成形品に転写層を綺麗に転写できる。
Ｃ：転写シートの保管時や転写時に離型シートから転写層が脱落する場合がある。また、加飾成形品に転写した転写層に皺が生じている場合がある。
【００９２】
１−５．算術平均粗さＲａ、十点平均粗さＲｚ
表面粗さ測定器（型番：ＳＥ−３４００／小坂研究所株式会社製）を用いて、下記の測定条件により、実施例及び比較例で得られた加飾成形品の転写層の第１領域Ｘ及び第２領域Ｙについて、カットオフ値０．８ｍｍでのＪＩＳ  Ｂ０６０１：１９９４のＲａ及びＲｚを測定した。
［表面粗さ検出部の触針］
小坂研究所社製の商品名ＳＥ２５５５Ｎ（先端曲率半径：２μｍ、頂角：９０度、材質：ダイヤモンド）
［表面粗さ測定器の測定条件］
・基準長さ（粗さ曲線のカットオフ値λｃ）：０．８ｍｍ
・評価長さ（基準長さ（カットオフ値λｃ）×５）：４．０ｍｍ
・触針の送り速さ：０．５ｍｍ／ｓ
・予備長さ：（カットオフ値λｃ）×２
・縦倍率：２０００倍
・横倍率：１０倍
【００９３】
２．版の作製
厚み２００μｍの硬質銅メッキ層を有するシリンダーを準備し、シリンダーの全面を、第１領域Ｘの凹凸部を形成する箇所が抜き加工されたマスクで覆った。次いで、ガラスビーズを用いたブラスト加工により、マスクで覆われていない箇所に凹凸を形成した。次いで、マスクを外し、シリンダーの表面を硬質メッキ処理（クロムメッキ）して版を得た。
【００９４】
３．離型シートの作製
厚み５０μｍのポリエチレンテレフタレートフィルム上に、下記処方の部分凹凸層形成用インキを塗布、乾燥し、厚み８．０μｍの未硬化の部分凹凸層を形成した。
＜部分凹凸層形成用インキ＞
・電離放射線硬化性樹脂組成物                    ６０質量部
（共栄化学社製、ＥＳ１０５Ｍ）
・メチルエチルケトン                            ４０質量部
・シリコーン系レベリング剤                    ０．５質量部
【００９５】
次いで、上記「２」で作製した版を用いて、未硬化の部分凹凸層を賦形すると同時に、ポリエチレンテレフタレートフィルム側から電離放射線を照射して、賦形した部分凹凸層を硬化させ、ポリエチレンテレフタレートフィルム上に部分凹凸層を形成した。
次いで、下記処方の離型剤層形成用インキを全面に塗布、乾燥し、厚み０．５μｍの離型剤層を形成し、離型シートを得た。
【００９６】
＜離型剤層形成用インキ＞
・アクリルポリオール                            ７０質量部
（綜研化学社製、商品名：サーモラックＳＵ１００Ａ）
・イソシアネート                                ２５質量部
（三井化学社製、商品名：タケネートＤ−１１０Ｎ）
・酢酸エチル                                  １６１質量部
・メチルイソブチルケトン                        ５６質量部
【００９７】
４．転写シートの作製、加飾成形品の作製
４−１．実施例１
上記「３」で得られた離型シート上に、下記処方の保護層形成用インキを乾燥後の付着量が６．５ｇ／ｍ２（６．０μｍ）となるように塗布し、塗膜を形成した後、フュージョンＵＶランプシステムを用いて光源をＨバルブ、搬送速度２０ｍ／ｍｉｎ、出力４０％の条件で照射し、保護層を半硬化させた。このときの積算光量を、アイグラフィックス社製の照度計（商品名：ＵＶＰＦ−Ａ１）により測定したところ、１５ｍＪ／ｍ２であった。
【００９８】
＜保護層形成用インキ＞
・ウレタンアクリレート系紫外線硬化樹脂組成物    ７０質量部
（大日精化社製、商品名：セイカビームＨＴ−Ｘ）
（固形分３５質量％、トルエン／酢酸エチル混合溶剤）
・ウレタンアクリレート系紫外線硬化樹脂組成物    ３０質量部
（大日精化社製、商品名：セイカビームＥＸＦ−ＨＴ−１）
（固形分４０質量％、トルエン／メチルエチルケトン混合溶剤）
【００９９】
次いで、保護層上に下記処方のアンカー層形成用インキを乾燥後の付着量が３．０ｇ／ｍ２となるように塗布し、塗膜を形成した後、４０℃で７２時間乾燥し、硬化させ、厚さ２μｍのアンカー層を形成した。
＜アンカー層形成用インキ＞
・アクリルポリオール                          １００質量部
（大日精化社製、商品名：ＴＭ−ＶＭＡＣ、固形分２５質量％）
（トルエン／酢酸エチル／メチルエチルケトン混合溶剤）
・キサンメチレンジイソシアネート                １０質量部
（大日精化社製、商品名：ＰＴＣ−ＲＣ３）
（固形分７５質量％、溶剤：酢酸エチル）
【０１００】
次いで、アンカー層上に下記処方の接着剤層形成用インキを乾燥後の付着量が２．５ｇ／ｍ２となるように塗布し、塗膜を形成した。該塗膜を乾燥し、厚み２μｍの接着剤層を形成し、転写シートを得た。転写シートの転写層の合計厚みは１０μｍであった。
＜接着剤層形成用インキ＞
・熱可塑性樹脂                                ４６５質量部
（アクリルエステル系樹脂インキ、固形分２０質量％）
（屈折率ｎ１：１．５１）
・アクリル−スチレン共重合体粒子                  ３質量部
（平均粒子径：３．０μｍ、屈折率ｎ２：１．５５）
・メチルエチルケトン                            ４０質量部
【０１０１】
得られた転写シートの接着剤層側の面を厚み２ｍｍのポリカーボネート板（屈折率ｎ３：１．５９）に重ね合わせ、転写シートの支持体側から加熱転写した。次いで、転写シートの離型シートを剥離した後、樹脂成形体に紫外線照射（大気中、Ｈバルブ、８００ｍＪ／ｃｍ２）し、保護層を完全に硬化させ、実施例１の加飾成形品を得た。
【０１０２】
４−２．比較例１
接着剤層形成用インキのアクリル−スチレン共重合体粒子をシリカ粒子（平均粒子径：３．０μｍ、屈折率ｎ２：１．４６）に変更した以外は、実施例１と同様にして、比較例１の加飾成形品を得た。
【０１０３】
４−３．比較例２
接着剤層形成用インキとして、実施例１の接着剤層形成用インキからアクリル−スチレン共重合体粒子を除いたものを用いた以外は、実施例１と同様にして、比較例２の加飾成形品を得た。
【０１０４】
４−４．参考例１
接着剤層形成用インキとして、実施例１の接着剤層形成用インキからアクリル−スチレン共重合体粒子を除いたものを用い、接着剤層の厚みを１２μｍに変更した以外は、実施例１と同様にして、参考例１の加飾成形品を得た。参考例１の転写層の合計厚みは２０μｍであった。
【０１０５】
【表１】
2018154023.tif 000003
【０１０６】
表１の結果から、実施例１の加飾成形品は、干渉縞及び白化を抑制できることが確認できる。さらに、実施例１の加飾成形品は、解像性が良好であり、製造過程のハンドリング性も良好であることが確認できる。
【産業上の利用可能性】
【０１０７】
本発明の加飾成形品は、携帯電話などの通信機器、自動車内部の情報機器、家電製品などに好適に用いることができる。
【符号の説明】
【０１０８】
１０：被転写物
２０：転写層
２１：保護層
２２：アンカー層
２３：接着剤層
２４：粒子
３０：離型シート
３１：支持体
３２：離型層
３２Ａ：部分凹凸層
３２Ｂ：離型剤層
５０：転写シート
１００：加飾成形品
【図１】
2018154023.tif 000004
【図２】
2018154023.tif 000005